СПОСОБ ПОЛУЧЕНИЯ И ОЧИСТКИ ИЗОФТАЛЕВОЙ КИСЛОТЫ

2
2
2
3
1. Способ получения и очистки изофталевой кислоты, заключающийся в ступенчатом окислении м-замещенных алкилбензолов кислородом воздуха в уксусной кислоте в присутствии Со-Mn-Br катализатора при повышенных температуре и давлении с последующей очисткой образовавшейся ИФК методом перекристаллизации или каталитическим гидрированием в водном растворителе, отличающийся тем, что чистую ИФК получают окислением м-ксилола (или м-цимола) в две ступени в узких по ступеням (1, 2) пределах параметров: Т, °С - 191-194/191-195, соотношение Со:Mn - 2,1-3,0:1, [НО] в зонах окисления - 3,8/3,2-7,0/6,0%, [O] в отработанном О-газе 2-4,5% и в течении 30-50 мин, предпочтительно 30-40 мин, достигают в продуктах окисления [м-КБА]=0,015-0,025% и показателя цветности ≤18°Н, после чего выделенную ИФК повышенного качества подвергают очистке методом перекристаллизации в воде при температуре 170-225°С, а при превышении вышеуказанных показателей в условиях повышенной производительности путем увеличения нагрузки по м-ксилолу, процесс очистки перекристаллизацией в воде сочетают с гидрированием примесей на композитном катализаторе, состоящем из Ru и Pd в соотношении Ru:Pd=1:0,25÷1,5 при [Ru+Pd]=0,5% в пористом материале-носителе на основе углерода или мезопористого графитоподобного материала с размером пор от 20 до 100 Å, общем объеме пор 0,6-0,8 см/г, и гидрирование проводят 36-60 мин при 170-225°С.
2. Способ по п.1, отличающийся тем, что в качестве м-алкилбензола используют м-цимол.
3. Способ по п.1, отличающийся тем, что очистке методом гидрирования подвергается техническая ИФК с цветностью ≤48°Н и содержанием м-карбоксиибензальдегида ≤0,15%.